la présente invention concerne un procédé pour la fabrication d'un matériau absorbant d'huile et s'étend à une plaque constituée en ce matériaux Depuis déjà longtemps, dans cer— 5 tains domaines de l'économie, notamment dans l'industrie de transformation des métaux, on a besoin de matériaux capables d'absorber l'huile qui puissent être utilisés absolument exempts de poussière et d'une manière simple. Jusqu'à ce jour, on connaît de tels matériaux absorbants d'huile sous la forme de poudre ou de granulé 10 sur différentes couches de base, par exemple du bois, du liège, certains types de pierre, de scorie, matière synthétique, et analogue i Un inconvénient de ces matériaux absorbant de l'huile réside en ce qu'ils sont en foime de poudre 15 ou de granulé et par conséquent, d'une part, ne sont pas employa^-bles à n'importe quel endroit et pour n'importe quel but, et, d'autre part, ne peuvent pas être absolument exempts de poussière. l'invention a pour but de réaliser un procédé de fabrication pour un matériau absorbant l'huile, 20 qui ne présente pas les inconvénients ci-dessus, utilisable en tout endroit, notamment dans des endroits chargés d'huile, sans influencer défavorablement ces endroits» le procédé de l'invention est caractérisé en ce qu'on réalise, d'une manière connue, à partir de 25 matières de départ appropriées, une mousse dure de pûlyuréthane, on broie cette mousse à l'état de granulé ou de poudre, et on la mélange avec un liant, le cas échéant avec addition, d'eau, et on la presse en forme d'objet dur sous une pression et une température élevées. 30 Habituellement la température de travail est de l'ordre de 100 à 140°C. lia pression dépend de la compacité exigée pour le produit final» Avantageusement, l'objet présente la forme d'une plaque ou d'un corps cubique analogue. le matériau 35 fabriqué par le procédé de l'invention est absolument exempt de poussière et absorbe l'huile comme une feuille de buvard. En outre, il est résistant à la marche et peut par conséquent avoir la forme de plaques de sol. lie matériau est hydrophobe, ce qui est particulièrement avantageux lorsqu'on utilise des plaques faites en ce 40 matériau pour aspirer l'huile flottant sur de l'eau, le matériau 72 15063 2 2134602 est en effet insubmersible et absorbe par conséquent 11mlle flottant à la surface après quoi il peut être edJKple*ent retiré de l'eau qui a été ainsi libérée de l'huile, Ïfaïfin, une plaque fabriquée par le procédé de ^invention posaède une valeur d*amortisse— 5 ment de la chaleur considérable, et peut en conséquence être utilisée eoane plaque de construction isolante phrariqueaent. Elle peut avantageusement être utilisée dans l'industrie dans les ateliers Mécaniques, de sorte que l'huile qui est projetée par les machines est aussitôt absorbée par la plaque. ®rôee à son pouvoir 10 isolant elle sert en sème teaps pour coaibattre le froid aux pieds, aux postes de travail. lia plaque de l'invention a une importance parti sali ère pour la construction d'installation de clarification et de filtratxon. Bans ce cas, les plaques peuvent 15 être fabriquées en grandeurs et fbrsaes désirées et afime comte des dés ou des cubes. De préférence la aaottsse de poly-urétbaaae utilisée suivant l'invention est fabriquée, d'une aanière connue à partir d'isoçyanates, nctasaœent des polyisocsfanates et 20 des pclyoles avec addition de produits stabilisants appropriés, tels que par exeœple de l*lmile de silicone, et des activants, tels que la triéthylaffline. On prévoit pour cela de préfëreaar-ce des mousses dores ayant une densité de 10 à 100 kg/a^ et aêae 25 davantage. Xe granulé ou la poudre fabriqué à partir de celte mousse dure est alors, solvant une forse d'application âa. procédé de 11 invention, aélangé avec le produit liant, le cas échéant avec addition d,eau# et sis en forsae de plaque à la paresse* Il est à remarquer particulière— 30 ment qu'il est possible de fabriquer le Batérian. confùise à l'invention avec différentes caractéristique a de résistance à la pression, de manière à ce qu'il ait des propriétés techniques différentes, le pouvoir absorbant de l'huile restant conservé. Cnr—tr autre avantage, il fsut encore signaler sa résistance à la pour-35 ritore, de sorte que l'huile qui a été absorbée ne risque pas d*£tre libérée à nouveau dans la mite par pourriture éventuelle* Bien entendu, l'invention n'est pas limitée à l'ereœple de réalisation ci—dessus décrit à partir duquel on pourra prévoir d'autres acdes et d'autres foraes 40 de réalisation, sans pour cela sortir du cadre de l'invention* 72 15063 3 2134602 niTiiiii cnio ta 1°) Procédé pour la fabrication d'un matériau absorbant d'huile» caractérisé en ce qu'on réalise, d'une manière connue, à partir de matières de départ appropriée, 5 une mousse dure de pelyuréthane» on broie cette mousse à l'état de granulé ou de poudre, et on la mélange avec un liant, le cas échéant avec addition d'eau, et on la presse en forme d'objet dur sous une pression et une température élevées» 2°) Procédé suivant la revendi-10 cation 1, caractérisé en ce que la mousse dure de polyuréthane est fabriquée de manière connue à partir d'isccyanates et de polyoles avec addition de stabilisants et activants, avec une densité com-prise entre 10 et 100 kg/m . 3°) Procédé suivant l'une quel-15 conque des revendications 1 et 2, caractérisé en ce que, comme produit liant on utilise un polyolisoeyanate MET; 4°) Procédé suivant l'une quelconque des revendications 1 à 3, caractérisé en ce que, comme produit activant, on utilise de la triéthylamine. 20 5°) Procédé suivant l'une quel conque des revendications 1 à 4, caractérisé en ce que comme produit stabilisant, on utilise des huiles de silicone; 6°) Procédé suivant l'une quelconque des revendications 1 à 5, caractérisé en ce que le granulé 25 additionné du liant est formé à la presse en plaque ou en dé. 7°) Plaque ou dé absorbant de l'huile, caractérisé en ce qu'il se compose de mousse dure de polyuréthane broyée en granulé ou en pcudre, mélangée à un liant et pressé sous haute pression à température élevée conformément 30 au procédé des revendications 1 à 6i 8°) Plaque ou dé suivant la revendication 7, caractérisé en ce que la mousse dure de polyuréthane est fabriquée à partir d'isccyanates tels que polyisocyanates MDI et de polyoles» 35 9°) Plaque ou dé suivant l'une quelconque des revendications 7 et 8, caractérisé en ce que le produit liant est constitué par des polyolisoeyanates MDI.